СПОСОБ ПОДГОТОВКИ ЗАМАСЛЕННОЙ ОКАЛИНЫ К ПЕРЕРАБОТКЕ

1. Способ подготовки мелкой замасленной окалины прокатного производства к переработке с получением брикетов, пригодных для восстановительной плавки на чугун, включающий отделение от окалины свободного масла и воды, смешивание мелкой замасленной окалины, по крайней мере, с одним связующим, брикетирование полученного материала и термоупрочнение полученных брикетов, отличающийся тем, что в качестве связующего используют аморфный водный кремнезем (например, опоку, трепел, диатомит, синтетическую кремнекислоту) предпочтительно в соотношении к окалине (0,05-0,15): 1, брикетирование производят при давлении 5-50 МПа.
2. Способ по п.1, отличающийся тем, что мелкую замасленную окалину после смешивания со связующим смешивают с крупной окалиной прокатного производства предпочтительно в соотношении 1:(0,05-20).
3. Способ по п. 1 или 2, отличающийся тем, что термоупрочнение производят при температуре 250-800°С.
4. Способ по п. 1 или 2, отличающийся тем, что перед брикетированием в смесь вводят известняк или гашеную известь предпочтительно в соотношении (1-2):1 к массе кремнеземного связующего, а последующее термоупрочнение производят при температуре 950-1100°С.
5. Способ по п. 1 или 2, отличающийся тем, что перед брикетированием в смесь вводят углеродсодержащие компоненты предпочтительно в виде коксовой мелочи в соотношении (0,1-0,4):1 к массе окалины, а последующее термоупрочнение производят при температуре 250-300°С.